(57)【特許請求の範囲】
【請求項１】
有機トランジスタにおけるゲート絶縁膜の製造方法であって、
シアノエチル基と水酸基との混在する混在ポリマーとメラミン誘導体とを含む混合物を熱硬化させて形成する工程を含み、
前記混在ポリマーが以下の化学式で示されるゲート絶縁膜の製造方法。
【化１】
0004914828.tif 000007
【請求項２】
請求項１に記載のゲート絶縁膜の製造方法であって、
前記ゲート絶縁膜は比誘電率が７〜４０を有するゲート絶縁膜の製造方法。
【請求項３】
ゲート絶縁膜を含む有機トランジスタの製造方法であって、
前記ゲート絶縁膜は、請求項１または２に記載のゲート絶縁膜の製造方法により製造されてなる有機トランジスタの製造方法。
【請求項４】
少なくとも陽極、有機発光層、陰極を備える有機ＥＬ素子と前記有機ＥＬ素子を駆動する有機トランジスタを含む有機ＥＬ表示装置の製造方法であって、
前記有機トランジスタは、請求項３に記載の有機トランジスタの製造方法によって製造されてなる有機ＥＬ表示装置の製造方法。
【請求項５】
請求項３に記載の有機トランジスタの製造方法で製造された有機トランジスタを含むディスプレイ。
【発明の詳細な説明】
【技術分野】
【０００１】
本発明は、ゲート絶縁膜の製造方法、有機トランジスタの製造方法、有機ＥＬ表示装置の製造方法、ディスプレイに関する。
【背景技術】
【０００２】
有機薄膜トランジスタ（以下、有機ＴＦＴ（Ｔｈｉｎ  Ｆｉｌｍ  Ｔｒａｎｓｉｓｔｏｒｓ）ともいう）は様々な用途に用いられている。例えば、有機ＴＦＴは、有機ＥＬ表示装置における有機ＥＬ素子を駆動する手段として研究されている。【０００３】
有機ＥＬ素子は、基板上に、電極及び電極間に少なくとも発光層を備えた有機固体層を備え、両側の電極から有機固体層中の発光層に電子と正孔を注入し、有機発光層で発光を起こさせる素子であり、高輝度発光が可能である。また有機化合物の発光を利用しているため発光色の選択範囲が広いなどの特徴を有し、光源や有機ＥＬ表示装置などとして期待されている。特に有機ＥＬ表示装置は、一般に、広視野、高コントラスト、高速応答性および視認性に優れ、薄型・軽量で、低消費電力のフラットパネルディスプレイなどとして期待されている。【０００４】
有機ＥＬ表示装置は、少なくとも陽極、有機発光層、陰極を備える有機ＥＬ素子からなる画素と前記有機ＥＬ素子を点灯・制御する有機トランジスタが備えられるものである。有機ＥＬ表示装置において、マトリクス状に配置した有機ＥＬ素子を、互いに直交したストライプ状の走査電極およびデータ電極（信号電極）により外部から駆動するパッシブマトリクス方式と、画素ごとに有機トランジスタからなるスイッチング素子とメモリ素子を備え、有機ＥＬ素子を点灯させるアクティブマトリクス方式とがある。【０００５】
有機トランジスタを用いたアクティブマトリクス方式は、一般に、画素数の増大に伴いパッシブマトリックス方式に比べ、ＴＦＴにより有機ＥＬ素子が駆動されるアクティブマトリクス方式のほうが優位とされている。これは、パッシブマトリクス方式は、走査電極が選択された期間のみ各画素の有機ＥＬ素子が点灯し、画素数が多くなるに従い、有機ＥＬ素子の点灯期間が短くなって平均輝度が低下する傾向にあるのに対し、アクティブマトリクス方式は、画素ごとにＴＦＴからなるスイッチング素子とメモリ素子を備えているため有機ＥＬ素子の点灯状態が保持され、高輝度、高効率で長寿命の動作が可能であり、ディスプレイの高精細化や大型化に有利である傾向にあるなどの理由による。【０００６】
図１には、背景技術に係る有機ＥＬ表示装置ＰＡが示される。有機ＥＬ表示装置ＰＡは、基板１０と、基板１０上に形成されたバリア膜１２と、バリア膜１２上に形成された有機ＥＬ素子１００および有機ＴＦＴ５０と、有機ＥＬ素子１００および有機ＴＦＴ５０を覆う保護膜（パッシベーション膜）２０とを有する。【０００７】
有機ＴＦＴ５０は、ソース電極５８及びドレイン電極６０は、互いに分離して設けられ、ソース電極５８とドレイン電極６０の間に有機半導体層５６を介在させ、ゲート絶縁膜５４を介してソース電極５８、ドレイン電極６０、有機半導体層５６と対向されて配置されたゲート電極５２を有する構造である。【０００８】
有機ＴＦＴ自体の性能は、アモルファスシリコンＴＦＴ程度である場合が多いが、液晶や電気泳動型の駆動用の素子として用いる分には、有機ＴＦＴの性能としては、ｏｎ／ｏｆｆ比がある程度あれば低電流駆動が可能であるため、ゲート絶縁膜における絶縁性の確保などの問題ない場合が多い。【０００９】
ところが一方で、自発光素子である有機ＥＬ素子をアクティブマトリクス方式により駆動するには、発光させるために大電流を供給できるトランジスタが必要となる。このため、ゲート絶縁膜としてＴａ２Ｏ５といった高比誘電率の材料を用い、誘引されて発生する多くのキャリアによる大電流を供給できる有機ＴＦＴの開発が進められている。【００１０】
一方で様々な利点があることから、塗布液を被塗布材表面に塗布して、固化させることでゲート絶縁膜を形成させる印刷技術でゲート絶縁膜を形成させる方法も検討されている。印刷技術で高比誘電率のゲート絶縁膜を形成するためには、固化後ゲート絶縁膜となる塗布膜の選定が問題となる。塗布膜としてはバインダー樹脂だけでは一般的に高比誘電率を有しない傾向にあるので、バインダー樹脂よりも高比誘電率を有する高比誘電率物質を含有させた塗布膜を採用する。下記特許文献１には、バインダー樹脂中に単に比誘電率の高い金属酸化物粒子を分散させる方法が挙げられる。
【特許文献１】特開２００２−１１０９９９号公報
【発明の開示】
【発明が解決しようとする課題】
【００１１】
しかしながら、上記特許文献１のようにバインダー樹脂中に単に金属酸化物粒子を分散させる塗布液でゲート絶縁膜を形成した場合には、含有される金属酸化物粒子により不具合が生じる場合がある。例えば、ゲート絶縁膜表面に突き出した金属酸化物粒子により、ゲート絶縁膜の表面が粗くなり、有機ＴＦＴの性能が低下する原因となる場合がある。【００１２】
そこで、高比誘電率を有するシアノエチル基を有するポリマーを単独で使用したり、他のポリマーと混合して使用することも考えられる。【００１３】
しかし、シアノエチル基を有するポリマーを単独使用の場合は、フォトリソグラフィーやエッチングなどのトランジスタ作製プロセスにおいて使用される、エッチング用の溶剤や、塗布型有機半導体を使用する場合などに耐溶剤性に問題がある場合がある。【００１４】
また、シアノエチル基を有するポリマーを他の硬化系ポリマーと混合使用した場合は、耐溶剤性は改善されるが、相溶性が悪く、相分離を起こしてしまう場合がある。以上などから、高品質なゲート絶縁膜を提供することができない場合がある。【００１５】
本発明は、上記課題に鑑みてなされたものであり、より高品質なゲート絶縁膜の製造方法、より高性能な有機トランジスタの製造方法、有機ＥＬ表示装置の製造方法、ディスプレイを提供することを主な目的とする。
【課題を解決するための手段】
【００１６】
請求項１に記載の発明は、有機トランジスタにおけるゲート絶縁膜の製造方法であって、シアノエチル基と水酸基との混在する混在ポリマーとメラミン誘導体とを含む混合物を熱硬化させて形成する工程を含むことを特徴とする。【００１７】
請求項３に記載の発明は、ゲート絶縁膜を含む有機トランジスタの製造方法であって、前記ゲート絶縁膜は、請求項１または２に記載のゲート絶縁膜の製造方法により製造されてなる有機トランジスタの製造方法。【００１８】
請求項４に記載の発明は、少なくとも陽極、有機発光層、陰極を備える有機ＥＬ素子と前記有機ＥＬ素子を駆動する有機トランジスタを含む有機ＥＬ表示装置の製造方法であって、前記有機トランジスタは、請求項３に記載の有機トランジスタの製造方法によって製造されてなることを特徴とする。【００１９】
請求項５に記載の発明は、請求項３に記載の有機トランジスタの製造方法で製造された有機トランジスタを含むディスプレイであることを特徴とする。
【図面の簡単な説明】
【００２０】
【図１】従来技術における有機ＥＬ表示装置の模式的な断面図である。
【図２】従来技術における有機ＴＦＴの模式的な断面図である。
【図３】本実施形態における有機ＥＬ表示装置の模式的な断面図である。
【図４】本実施形態における有機ＥＬ表示装置の有機ＥＬ素子付近の模式的な拡大図である。
【図５】本実施形態における有機ＥＬ表示装置の有機ＴＦＴ付近の模式的な拡大図である。
【図６】本実施形態におけるゲート絶縁膜の製造方法の模式的な説明図である。
【図７】本実施形態におけるゲート絶縁膜の製造方法の模式的な説明図である。
【図８】本実施形態におけるゲート絶縁膜の製造方法の模式的な説明図である。
【符号の説明】
【００２１】
１０  基板
１６  有機固体層
１８  陰極
２０  保護膜
５０  有機ＴＦＴ
５４  ゲート絶縁膜
１００  有機ＥＬ素子
Ｐ１，ＰＡ  有機ＥＬ表示装置
【発明を実施するための最良の形態】
【００２２】
「ゲート絶縁膜の製造工程の改良」
本発明者は、シアノエチル基を有するポリマーについて、他のポリマーと混合して作製するゲート絶縁膜について検討した。上述のように、シアノエチル化した樹脂は、溶媒との相溶性が悪く、相分離を起こしてしまう場合があり、ゲート絶縁膜の劣化につながる場合がある。それ以上に、シアノエチル基を有するポリマーは耐溶剤性が悪く、エッチング用の溶剤や、塗布型有機半導体を使用する場合などに溶剤に侵されゲート絶縁膜の劣化につながる場合がある。
本発明者は、シアノエチル化した樹脂の相溶性を向上させるために、架橋反応を利用することを考えるに至った。例えば、ポリビニルアルコール（ＰＶＡ：下記化学式（１））やポリビニルフェノール（ＰＶＰ：下記化学式（２））、ポリフェノール樹脂といった樹脂は、メラミン誘導体（下記化学式（３）：その一例であるメラミン−ホルムアルデヒド樹脂）と熱により架橋反応して熱硬化するので、これら樹脂との相溶性はよい。しかしながら、ポリビニルアルコール、ポリフェノール樹脂やポリビニルフェノールといった樹脂では比誘電率を十分に確保することが難しいので、代わりにシアノエチル基を有するポリマーを使用することが考えられる。【００２３】
【化１】
0004914828.tif 000002
【００２４】
【化２】
0004914828.tif 000003
【００２５】
【化３】
0004914828.tif 000004
ところが、上述のようにメラミン誘導体は、ポリフェノール樹脂やポリビニルフェノールといった樹脂とは架橋反応する一方で、シアノエチル基を有するシアノエチルプルランやポリスチレンでは、メラミン誘導体との架橋反応が起こらない。【００２６】
これは、本発明者が一例として考察するに、ポリビニルフェノールとポリスチレンでは、置換基が水酸基の有無という構造の相違のみであることにより、メラミン誘導体と架橋反応には水酸基が関与していると考えられ、シアノエチル基を有するシアノエチルプルランやポリスチレンでは、水酸基を有さないことによりメラミン誘導体との架橋反応が起こらないものであると考えられる。【００２７】
以上を鑑みて本発明者は、鋭意検討した結果、水酸基を有するポリマーについて、水酸基の一部を部分的にシアノエチル基とすることや、シアノエチル基を有するポリマーについて、シアノエチル基の一部を部分的に水酸基とするなどして、シアノエチル基と水酸基が混在した混在ポリマー（以下単に混在ポリマーともいう）を用い、シアノエチル基と水酸基の両利点を利用することを見いだし、本発明に至った。【００２８】
すなわち、シアノエチル基による高比誘電率化をはかり、高比誘電率を担保したまま水酸基がメラミン誘導体との架橋反応を促進するので耐溶剤性や相溶性も改善されることを見いだした。さらには、特にゲート絶縁膜は比誘電率が７〜４０を有すると誘電率を確保でき、ヒステリシスを防止し電気的物性を安定させるなどの理由から好適である。【００２９】
その結果、より高品質なゲート絶縁膜を提供でき、これを備える高性能な有機トランジスタ、さらにはこの有機トランジスタを備える有機ＥＬ表示装置の製造方法、ディスプレイを見いだすことができた。【００３０】
「有機ＥＬ表示装置」
以下、本発明の実施の形態を図面に基づいて説明する。なお、本実施形態については、本発明を実施するための一形態に過ぎず、本発明は本実施形態によって限定されるものではない。【００３１】
図３には、本実施形態に係る有機ＥＬ表示装置Ｐ１の概略断面図が示される。有機ＥＬ表示装置Ｐ１は、フィルム基板１０と、基板１０上に形成されたバリア膜１２と、バリア膜１２上に形成された有機ＥＬ素子１００および有機ＴＦＴ５０と、有機ＴＦＴ５０を覆い、有機ＥＬ素子１００および有機ＴＦＴ５０を外部からの浸食から保護する保護膜２０とを有する。【００３２】
＜基板＞
基板１０は、その構成する材料は適宜選択して用いればよい。例えば、樹脂としては、熱可塑性樹脂、熱硬化性樹脂、ポリカーボネート、ポリメタクリル酸メチル、ポリアリレート、ポリエーテルスルフォン、ポリサルフォン、ポリエチレンテレフタレートポリエステル、ポリプロピレン、セロファン、ポリカーボネート、酢酸セルロース、ポリエチレン、ポリ塩化ビニル、ポリスチレン、ポリアミド、ポリイミド、ポリ塩化ビニリデン、ポリビニルアルコール、エチレン・酢酸ビニル共重合体けん化物、フッ素樹脂、塩化ゴム、アイオノマー、エチレン・アクリル酸共重合体、エチレン・アクリル酸エステル共重合体等として様々な基板を用いることができる。また、樹脂を主成分とする基板ではなく、ガラス基板や、ガラスとプラスティックの貼り合せ基板でもよく、また基板表面にアルカリバリア膜や、ガスバリア膜がコートされていてもよい。また、これら透明基板に反対側から光を射出するトップエミッション型である場合などには、基板１０は必ずしも透明でなくともよい。【００３３】
＜バリア膜＞
バリア膜１２は必ずしも形成しなくともよいが、形成すると基板側からの水分や酸素などによる浸食から保護することができるので好適である。バリア膜１２を形成する場合には、材料は適宜選択して用いることができる。【００３４】
バリア膜１２は、多層構造であってもよく単層構造であってもよく、無機膜であってもよく、有機膜であってもよいが無機膜が含まれていると水分や酸素などによる浸食からのバリア性が向上するので好適である。【００３５】
無機膜としては、例えば、窒化膜、酸化膜又は炭素膜又はシリコン膜等が採用可能であり、より具体的には、シリコン窒化膜、シリコン酸化膜、シリコン酸化窒化膜、又はダイヤモンド状カーボン（ＤＬＣ）膜、アモルファスカーボン膜などが挙げられる。すなわち、ＳｉＮ、ＡｌＮ、ＧａＮ等の窒化物、ＳｉＯ、Ａｌ２Ｏ３、Ｔａ２Ｏ５、ＺｎＯ、ＧｅＯ等の酸化物、ＳｉＯＮ等の酸化窒化物、ＳｉＣＮ等の炭化窒化物、金属フッ素化合物、金属膜、等があげられる。【００３６】
有機膜としては、例えば、フラン膜、ピロール膜、チオフェン膜或いは、ポリパラキシレン膜エポキシ樹脂、アクリル樹脂、ポリパラキシレン、フッ素系工分子（パーフルオロオレフィン、パーフルオロエーテル、テトラフルオロエチレン、クロロトリフルオロエチレン、ジクロロジフルオロエチレン等）、金属アルコキシド（ＣＨ３ＯＭ、Ｃ２Ｈ５ＯＭ等）、ポリイミド前駆体、ペリレン系化合物などの重合膜等があげられる。【００３７】
バリア膜１２は、２種類以上の物質からなる積層構造、無機保護膜、シランカップリング層、樹脂封止膜からなる積層構造、無機材料からなるバリア層、有機材料からなるカバー層からなる積層構造、Ｓｉ−ＣＸＨＹ等の金属または半導体と有機物との化合物、無機物からなる積層構造、無機膜と有機膜を交互に積層した構造、Ｓｉ層上にＳｉＯ２またはＳｉ３Ｎ４を積層した構造等の積層構造としたものなどが挙げられる。【００３８】
＜有機ＥＬ素子＞
図４には有機ＥＬ表示装置Ｐ１の有機ＥＬ素子１００付近の拡大図が示される。有機ＥＬ素子１００は、バリア膜１２側から陽極１４／有機固体層１６／陰極１８とから積層されて構成されている。【００３９】
陽極１４は、正孔を注入しやすいエネルギーレベルを持つ層を用いればよく、ＩＴＯ（Ｉｎｄｉｕｍ  ｔｉｎ  ｏｘｉｄｅ：酸化インジウム錫膜）などの透明電極を用いることができるが、有機ＥＬ表示装置がトップエミッション型である場合には透明電極でなくとも一般的な電極を用いればよい。【００４０】
ＩＴＯなどの透明導電性材料を例えば１５０ｎｍの厚さにスパッタリングなどによって形成する。ＩＴＯに限らず、代わりに酸化亜鉛（ＺｎＯ）膜、ＩＺＯ（インジウム−亜鉛合金）金、よう化銅等を採用することもできる。【００４１】
有機固体層１６は、陽極１４側から正孔注入層１６２／正孔輸送層１６４／発光層１６６／電子輸送層１６８とから構成されている。【００４２】
正孔注入層１６２は、陽極１４と発光層１６６との間に設けられ、陽極１４からの正孔の注入を促進させる層である。正孔注入層１６２により、有機ＥＬ素子１００の駆動電圧は低電圧化することができる。また、正孔注入を安定化し素子を長寿命化するなどの役割を担ったり、陽極１４の表面に形成された突起などの凹凸面を被覆し素子欠陥を減少させる、などの役割を担う場合もある。【００４３】
正孔注入層１６２の材質については、そのイオン化エネルギーが陽極１４の仕事関数と発光層１６６のイオン化エネルギーの間になるように適宜選択すればよい。例えば、トリフェニルアミン４量体（ＴＰＴＥ）、銅フタロシアニンなどを用いることができる。【００４４】
正孔輸送層１６４は、正孔注入層１６２と発光層１６６の間に設けられ、正孔の輸送を促進させる層であり、正孔を発光層１６６まで適切に輸送する働きを持つ。【００４５】
正孔輸送層１６４の材質については、そのイオン化エネルギーが正孔注入層１６２と発光層１６６の間になるように適宜選択すればよい。例えば、ＴＰＤ（トリフェニルアミン誘導体）を採用することができる。【００４６】
発光層１６６は、輸送された正孔と同じく輸送された後述の電子とを再結合させ、蛍光発光または燐光発光させる層のことである。発光層１６６は上記発光態様に対応できる性質を満たすものになるようにその材料を適宜選択すればよい。例えば、トリス（８−キノリノラト）アルミニウム錯体（Ａｌｑ）や、ビス（ベンゾキノリノラト）ベリリウム錯体（ＢｅＢｑ）、トリ（ジベンゾイルメチル）フェナントロリンユーロピウム錯体（Ｅｕ（ＤＢＭ）３（Ｐｈｅｎ））、ジトルイルビニルビフェニル（ＤＴＶＢｉ）、ポリ（ｐ−フェニレンビニレン）や、ポリアルキルチオフェンのようなπ共役高分子などを用いることができる。例えば緑色に発光させたければアルミキノリノール錯体（Ａｌｑ３）を用いることができる。【００４７】
例えば、燐光発光型素子においては、陰極１８と陽極１４からそれぞれ電子と正孔を燐光発光層１６６に注入してここで再結合させると、ホスト材料を介して再結合エネルギがドーパント材料に供給され、このドーパントが燐光を発光する。ここで、注入電流密度が低い条件下では、この燐光発光型の有機ＥＬ素子は、ドーパントに起因した赤色発光が得られる。また、注入電流密度の高い条件下では、発光機能を備える本発明にかかるホスト材料も発光し、ホスト材料の発光色とドーパント材料の発光色の加色光が得られる。例えば、水色に発光する化合物を用いると、ドーパントは、赤色に発光するため、この有機ＥＬ素子では、水色と赤色が合成された白色光を外部に射出することができる。【００４８】
電子輸送層１６８は、陰極１８と発光層１６６との間に設けられ、陰極１８からの電子の注入を促進する機能を有し、有機ＥＬ素子１００の駆動電圧を低電圧化する。また、電子注入を安定化し素子を長寿命化したり、陰極１８と発光層１６６との密着性を強化したり、発光面の均一性を向上させ素子欠陥を減少させたりする場合がある。【００４９】
電子輸送層１６８の材質については、陰極１８の仕事関数と発光層１６６の電子親和力の間になるように適宜選択すればよい。例えば、電子輸送層１６８はＬｉＦ、ＬｉＯ２（二酸化リチウム）などの薄膜（例えば０．５ｎｍ）などが採用できる。【００５０】
これら有機固体層１６を構成する各層は通常、有機物からなり、更に、低分子の有機物からなる場合、高分子の有機物からなる場合がある。低分子の有機物からなる有機機能層は一般に蒸着法等のドライプロセス（真空プロセス）によって、高分子の有機物からなる有機機能層は一般にスピンコート法、ブレードコート法、ディップ法、スプレー法そして印刷法等のウエットプロセスによって、それぞれ形成するなどすることができる。【００５１】
有機固体層１６を構成する各層に用いる有機材料として、例えば高分子材料として、ＰＥＤＯＴ、ポリアニリン、ポリパラフェニレンビニレン誘導体、ポリチオフェン誘導体、ポリパラフェニレン誘導体、ポリアルキルフェニレン、ポリアセチレン誘導体、などが挙げられる。【００５２】
なお、本実施形態において、有機固体層１６は、正孔注入層１６２、正孔輸送層１６６、発光層１６６、電子輸送層１６８から構成されるものを挙げたがこの構成に限定されることはなく、少なくとも発光層１６６を含んで構成されていればよい。【００５３】
例えば、採用する有機材料等の特性に応じて、発光層の単層構造等の他、正孔輸送層／発光層、発光層／電子輸送層等の２層構造、正孔輸送層／発光層／電子輸送層の３層構造や、更に電荷（正孔、電子）注入層などを備える多層構造などから構成することができる。【００５４】
さらに有機固体層１６には発光層１６６と電子輸送層１６８の間に正孔ブロック層を設けてもよい。正孔は発光層１６６を通り抜け、陰極１８へ到達する可能性がある。例えば、電子輸送層１６８にＡｌｑ３等を用いている場合、電子輸送層に正孔が流れ込むことでこのＡｌｑ３が発光したり、正孔を発光層に閉じこめることができずに発光効率が低下する可能性がある。そこで、正孔ブロック層を設け、発光層１６６から電子輸送層１６８に正孔が流れ出てしまうことを防止してもよい。【００５５】
陰極１８は、有機固体層１６への電子注入を良好にするため、仕事関数又は電子親和力の小さな材料を選定すればよい。例えば、Ｍｇ：Ａｇ合金、Ａｌ：Ｌｉ合金などの合金型（混合金属）等を好適に用いることができる。陰極１８は、ＡｌやＭｇＡｇなどの金属材料を例えば１５０ｎｍの厚さに真空蒸着などで形成することができる。【００５６】
＜有機トランジスタ（有機ＴＦＴ）＞
図５には、有機ＥＬ表示装置Ｐ１の有機ＴＦＴ５０付近の拡大図が示される。有機ＴＦＴ５０は、バリア膜１２側からバリア膜１２上に形成されたゲート電極５２と、ゲート電極５２の表面を覆うように形成されたゲート絶縁膜５４とを有している。ゲート絶縁膜５４上には有機半導体層５６、左端縁側にソース電極５８、右端縁側にドレイン電極６０が形成されている。ここで、ドレイン電極６０は、有機ＥＬ素子１００の陽極１４に電気的に接続される。すなわち、有機ＴＦＴ５０は、ソース電極５８及びドレイン電極６０は、互いに分離して設けられ、ソース電極５８とドレイン電極６０の間に有機半導体層５６を介在させ、ゲート絶縁膜５４を介してソース電極５８、ドレイン電極６０、有機半導体層５６と対向されて配置されたゲート電極５２を有する構造である。【００５７】
ゲート電極５２は、ゲート電極材料としては陽極酸化可能な金属であれば良く、Ａｌ、Ｍｇ、Ｔｉ、Ｎｂ、Ｚｒ等の単体もしくはそれらの合金を用いることができるがこれに限定されない。ゲート電極としては、十分な導電性があればよく、例えば、Ｐｔ、Ａｕ、Ｗ、Ｒｕ、Ｉｒ、Ａｌ、Ｓｃ、Ｔｉ、Ｖ、Ｍｎ、Ｆｅ、Ｃｏ、Ｎｉ、Ｚｎ、Ｇａ、Ｙ、Ｚｒ、Ｎｂ、Ｍｏ、Ｔｃ、Ｒｈ、Ｐｄ、Ａｇ、Ｃｄ、Ｌｎ、Ｓｎ、Ｔａ、Ｒｅ、Ｏｓ、Ｔｌ、Ｐｂ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ等の金属単体もしくは積層もしくはその化合物でも良い。また、ＩＴＯ、ＩＺＯのような金属酸化物粒子、ポリアニリン類、ポリチオフェン類、ポリピロール類などの共役性高分子化合物を含む有機導電材料でもよい。【００５８】
ゲート電極５２の製造方法は、基板１０上に、ゲート電極５２の配線パターンを形成する一般的な方法であればよい。スパッタリング法やＣＶＤ法等があげられるが、特に限定されることはなく、適宜適切なものを用いればよい。例えば、真空蒸着、イオンプレーティング、ゾルゲル法、スピンコート法、スプレー法、ＣＶＤ等の一般的な薄膜作成方法にても可能である。【００５９】
ゲート絶縁膜５４は、水酸基を有するポリマーについて、水酸基の一部を部分的にシアノエチル基とすることや、シアノエチル基を有するポリマーについて、シアノエチル基の一部を部分的に水酸基とするなどして、シアノエチル基と水酸基が混在した混在ポリマー（以下単に混在ポリマーともいう）と、メラミン誘導体との混合溶液を塗布し、熱硬化させて形成する。【００６０】
混在ポリマーとしては、部分的にシアノエチル基と部分的に水酸基を有していれば良く、特に限られるものではない。また、混在ポリマーには、シアノエチル基と水酸基以外の基が含まれることを妨げるものではない。【００６１】
例えば、ゲート絶縁膜５４を構成するポリマーとしては、ポリビニルフェノールとポリビニルアルコール、澱粉及びその誘導体、エチルセルロース、メトキシセルロース、ヒドロキシエチルセルロース、カルボキシメチルセルロース、メチルセルロース、エチルセルロース等のセルロース誘導体、プルラン、ソルビートル、フェノキシ樹脂、ポリフェノール樹脂等であって、部分的にシアノエチル基が付加したものが挙げられる。【００６２】
例えば、ポリフェノール樹脂は、フェノール類とアルデヒド類とをフェノール性水酸基１モルに対してアルデヒド類を１〜３モルの割合で塩基性触媒下或いは酸性触媒下にて反応させて得られる。【００６３】
フェノール類としては、フェノール、クレゾール、キシレノール、オクチルフェノール、フェニルフェノール、ビスフェノールＡ、ビスフェノールＳ、ビスフェノールＦなどが挙げられ、アルデヒド類としては、ホルムアルデヒド、パラホルムアルデヒド、グリオキザール、トリオキザールなどが挙げられる。【００６４】
また、必要に応じてパラトルエンスルフォンアミド、桐油、燐酸エステル類、グリコール類などの可塑化を促す変性剤で変性されたものも適用でき、塩基性触媒としては、ナトリウム、カリウムなどのアルカリ金属、及びマグネシウム、カルシウムなどのアルカリ土類金属の酸化物や水酸化物、及びトリエチルアミン、トリエタノールアミンなどのアミン類、アンモニアが挙げられ、酸性触媒としては、パラトルエンスルフォン酸、塩酸などが挙げられる。【００６５】
メラミン誘導体としては、ポリマーとの相溶性がよく、かつ、部分的にシアノエチル化したポリマーと同じ溶媒で溶解できればよい。メラミン誘導体としては、メチル化ポリメラミン−ホルムアルデヒド共重合体を用いたが、その他、メラミン誘導体としてはメチロール化、アクリル化、ブチル化、イソブチル化、のポリメラミン−ホルムアルデヒド共重合体等がある。例えば、メチロール化メラミン樹脂、メチロール化メラミン−フェノール共縮合樹脂、メチロール化メラミン−ユリア共縮合樹脂、メチロール化メラミン−エポキシ共縮合樹脂等の、トリアジン類とホルムアルデヒド類等を共縮合して得られる合成樹脂などを用いることができる。【００６６】
なお、ゲート絶縁膜５４は、上記混在ポリマーで形成されるが、熱可塑性樹脂や熱硬化性樹脂など他のポリマーや金属酸化物粒子を混入することを妨げるものではない。これらは適宜選択して混在ポリマーと併用することができる。【００６７】
また、ここで混合される他のポリマーは高比誘電率を有していると好適である。例えば、高比誘電率を有する有機高分子またはオリゴマー材料としては、例えば、シアノエチルセルロース（比誘電率１６）、シアノエチルヒドロキシエチルセルロース（比誘電率１８）、シアノエチルヒドロキシプロピルセルロース（比誘電率１４）、シアノエチルジヒドロキシプロピルセルロース（比誘電率２３）、シアノエチルアミロース（比誘電率１７）、シアノエチルスターチ（比誘電率１７）、シアノエチルジヒドロキシプロピルスターチ（比誘電率１８）、シアノエチルプルラン（比誘電率１８）、シアノエチルグリシドールプルラン（比誘電率２０）、シアノエチルポリビニルアルコール（比誘電率２０）、シアノエチルポリヒドロキシメチレン（比誘電率１０）、シアノエチルシュクロース（比誘電率２５）、シアノエチルソルビトール（比誘電率４０）等のシアノエチル基含有高分子またはオリゴマー、ポリフッ化ビニリデン（比誘電率１１）、フッ化ビニリデン−トリフルオロエチレン共重合体（５５/４５：比誘電率１８、７５/２５：比誘電率１０）等のビニリデン系高分子が挙げられる。【００６８】
さらに、熱硬化性樹脂を混入すると好適である。熱硬化性樹脂としては、ポリウレタン、フェノール樹脂、メラミン樹脂、尿素樹脂、不飽和ポリエステル樹脂、ジアリルフタレート樹脂、シリコン樹脂、エポキシ樹脂等を挙げることができる。例えばエポキシ樹脂の一例として、ビスフェノール−Ａ型エポキシ樹脂、ビスフェノール−Ｆ型エポキシ樹脂、ビスフェノール−ＡＤ型エポキシ樹脂、フェノールノボラック型エポキシ樹脂、クレゾールノボラック型エポキシ樹脂、環状脂肪族エポキシ樹脂、グリシジルエステル系樹脂、グリシジルアミン系エポキシ樹脂、複素環式エポキシ樹脂、ウレタン変性エポキシ樹脂、臭素化ビスフェノール−Ａ型エポキシ樹脂等を挙げることができる。【００６９】
金属酸化物粒子としては、適宜選択して用いることができる。例えば、金属酸化物粒子に含まれる金属酸化物としては適宜選択して用いることができ、特に限られないが、例えば、Ｔａ２Ｏ５、ＴｉＯ２、ＺｒＯ２、ＢａＴｉＯ３、ＰｂＴｉＯ３、ＣａＴｉＯ３、ＭｇＴｉＯ３、ＢａＺｒＯ３、ＰｂＺｒＯ３、ＳｒＺｒＯ３、ＣａＺｒＯ３、ＬａＴｉＯ３、ＬａＺｒＯ３、ＢｉＴｉＯ３、ＬａＰｂＴｉＯ３、Ｙ２Ｏ３等、または、これらの固溶体、より具体的にはチタン酸バリウムストロンチウム、チタン酸ストロンチウム、チタン酸バリウム、チタン酸鉛、チタン酸カルシウム、チタン酸マグネシウム、ジルコニウム酸チタン酸バリウム、ジルコニウム酸チタン酸鉛、ジルコニウム酸鉛、ジルコニウム酸バリウム、ジルコニウム酸ストロンチウム、ジルコニウム酸カルシウムが挙げられる。他にも、ジルコニウム酸チタン酸鉛ランタン、チタン酸鉛ランタン、チタン酸ビスマス、チタン酸ランタン、フッ化バリウムマグネシウム等の複合酸化物粒子や、二酸化チタン、五酸化二タンタル、三酸化二イットリウム等の金属酸化物粒子が挙げられる。これらの金属酸化物粒子は１種類のみを用いてもよいし、複数種類を組み合わせて用いてもよい。【００７０】
ソース電極５８、ドレイン電極６０は、Ａｌ、Ｍｇ、Ｔｉ、Ｎｂ、Ｚｒ等の単体もしくはそれらの合金を用いることができるがこれに限定されない。ゲート電極としては、十分な導電性があればよく、例えば、Ｐｔ、Ａｕ、Ｗ、Ｒｕ、Ｉｒ、Ａｌ、Ｓｃ、Ｔｉ、Ｖ、Ｍｎ、Ｆｅ、Ｃｏ、Ｎｉ、Ｚｎ、Ｇａ、Ｙ、Ｚｒ、Ｎｂ、Ｍｏ、Ｔｃ、Ｒｈ、Ｐｄ、Ａｇ、Ｃｄ、Ｌｎ、Ｓｎ、Ｔａ、Ｒｅ、Ｏｓ、Ｔｌ、Ｐｂ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ等の金属単体もしくは積層もしくはその化合物でも良い。また、ＩＴＯ、ＩＺＯのような金属酸化物粒子、ポリアニリン類、ポリチオフェン類、ポリピロール類などの共役性高分子化合物を含む有機導電材料でもよい。【００７１】
ソース電極５８、ドレイン電極６０は一般的な方法により製造すればよい。スパッタリング法やＣＶＤ法等があげられるが、特に限定されることはなく、適宜適切なものを用いればよい。例えば、真空蒸着、イオンプレーティング、ゾルゲル法、スプレー法、スピンコート法、ＣＶＤ、リフトオフ、等の一般的な薄膜作成方法にても可能である。【００７２】
有機半導体５６としては、ペンタセンなど半導体特性を示す有機材料であれば良く、特に限定されないが、例えば、フタロシアニン系誘導体、ナフタロシアニン系誘導体、アゾ化合物系誘導体、ペリレン系誘導体、インジゴ系誘導体、キナクリドン系誘導体、アントラキノン類などの多環キノン系誘導体、シアニン系誘導体、フラーレン類誘導体、あるいはインドール、カルバゾール、オキサゾール、インオキサゾール、チアゾール、イミダゾール、ピラゾール、オキサアジアゾール、ピラゾリン、チアチアゾール、トリアゾールなどの含窒素環式化合物誘導体、ヒドラジン誘導体、トリフェニルアミン誘導体、トリフェニルメタン誘導体、スチルベン類、アントラキノンジフェノキノン等のキノン化合物誘導体、アントラセン、ビレン、フェナントレン、コロネンなどの多環芳香族化合物誘導体などでその構造がポリエチレン鎖、ポリシロキサン鎖、ポリエーテル鎖、ポリエステル鎖、ポリアミド鎖、ポリイミド鎖等の高分子の主鎖中に用いられた物あるいは側鎖としてペンダント状に結合したもの、もしくはポリパラフェニレン等の芳香族系共役性高分子、ポリアセチレン等の脂肪族系共役性高分子、ポリピノールやポリチオフェン率の複素環式共役性高分子、ポリアニリン類やポリフェニレンサルファイド等の含ヘテロ原子共役性高分子、ポリ（フェニレンビニレン）やポリ（アニーレンビニレン）やポリ（チェニレンビニレン）等の共役性高分子の構成単位が交互に結合した構造を有する複合型共役系高分子等の炭素系共役高分子が用いられる。また、ポリシラン類やジシラニレンアリレンポリマー類、（ジシラニレン）エテニレンポリマー類、（ジシラニレン）エチニレンポリマー類のようなジシラニレン炭素系共役性ポリマー構造などのオリゴシラン類と炭素系共役性構造が交互に連鎖した高分子類などが用いられる。他にもリン系、窒素系等の無機元素からなる高分子鎖でも良く、さらにフタロシアナートポリシロキサンのような高分子鎖の芳香族系配位子が配位した高分子類、ペリレンテトラカルボン酸のようなペリレン類を熱処理して縮環させた高分子類、ポリアクリロニトリルなどのシアノ基を有するポリエチレン誘導体を熱処理して得られるラダー型高分子類、さらにペロブスカイト類に有機化合物がインターカレートした複合材料を用いてもよい。【００７３】
有機半導体５６の形成方法としては、スパッタリング法やＣＶＤ法等があげられるが、特に限定されることはなく、適宜適切なものを用いればよい。例えば、真空蒸着、イオンプレーティング、ゾルゲル法、スプレー法、スピンコート法、ＣＶＤ等の一般的な薄膜作成方法にても可能である。【００７４】
＜保護膜＞
保護膜２０は、必ずしも形成しなくともよいが、形成すると水分や酸素などによる浸食から保護することができるので好適である。保護膜２０は、多層構造であってもよく単層構造であってもよく、無機膜であってもよく、有機膜であってもよいが無機膜が含まれていると水分や酸素などによる浸食からのバリア性が向上するので好適である。【００７５】
無機膜としては、例えば、窒化膜、酸化膜又は炭素膜又はシリコン膜等が採用可能であり、より具体的には、シリコン窒化膜、シリコン酸化膜、シリコン酸化窒化膜、又はダイヤモンド状カーボン（ＤＬＣ）膜、アモルファスカーボン膜などが挙げられる。すなわち、ＳｉＮ、ＡｌＮ、ＧａＮ等の窒化物、ＳｉＯ、Ａｌ２Ｏ３、Ｔａ２Ｏ５、ＺｎＯ、ＧｅＯ等の酸化物、ＳｉＯＮ等の酸化窒化物、ＳｉＣＮ等の炭化窒化物、金属フッ素化合物、金属膜、等があげられる。【００７６】
有機膜としては、例えば、フラン膜、ピロール膜、チオフェン膜或いは、ポリパラキシレン膜エポキシ樹脂、アクリル樹脂、ポリパラキシレン、フッ素系工分子（パーフルオロオレフィン、パーフルオロエーテル、テトラフルオロエチレン、クロロトリフルオロエチレン、ジクロロジフルオロエチレン等）、金属アルコキシド（ＣＨ３ＯＭ、Ｃ２Ｈ５ＯＭ等）、ポリイミド前駆体、ペリレン系化合物などの重合膜等があげられる。【００７７】
保護膜２０は、２種類以上の物質からなる積層構造、無機保護膜、シランカップリング層、樹脂封止膜からなる積層構造、無機材料からなるバリア層、有機材料からなるカバー層からなる積層構造、Ｓｉ−ＣＸＨＹ等の金属または半導体と有機物との化合物、無機物からなる積層構造、無機膜と有機膜を交互に積層した構造、Ｓｉ層上にＳｉＯ２またはＳｉ３Ｎ４を積層した構造等の積層構造としたものなどが挙げられる。【００７８】
バリア膜１２、保護膜２０は、その構成される有機膜が無機膜に形成されたピンホールや表面凹凸を埋め、表面を平坦化させる。また、無機膜の膜応力を緩和させたりする役割を担う場合もある。【００７９】
保護膜２０の製造方法は、スパッタリング法やＣＶＤ法等があげられるが、特に限定されることはなく、適宜適切なものを用いればよい。例えば、真空蒸着、イオンプレーティング、ゾルゲル法、スプレー法、スピンコート法、ＣＶＤ等の一般的な薄膜作成方法にても可能である。【００８０】
＜有機ＥＬ表示装置の発光態様＞
上述の有機ＥＬ表示装置Ｐ１の発光態様について説明する。【００８１】
ゲート電極５２とソース電極５８の間に電圧が印加されると、有機半導体５６とゲート絶縁膜５４との界面（数ｎｍ程度の領域）に正孔が生成する。正孔が生成後、ソース電極５８とドレイン電極６０間に電圧をかけると正孔を輸送させることができる。一方で、ゲート電極５２とソース電極５８の間に電圧が印加されないと正孔は輸送されない。このように非導通状態（スイッチがオフの状態）と導通状態（スイッチがオン状態）を利用して、スイッチングを行うことができる。【００８２】
ソース電極５８からホール（正孔）がゲート絶縁膜５４を通じて、ドレイン電極６０へ供給される。ドレイン電極６０を通じて正孔は、有機ＥＬ素子１００の陽極１４へ伝えられる。【００８３】
有機ＥＬ素子１００において、陽極１４から正孔が有機固体層１６中の正孔注入層１６２へと輸送される。輸送された正孔は、正孔輸送層１６４へと注入される。正孔輸送層１６４へ注入された正孔は、発光層１６６へと輸送される。【００８４】
また、有機ＥＬ素子１００において、陰極１８から電子が有機固体層１６中の電子輸送層１６８へと輸送される。輸送された電子は、発光層１６６へと輸送される。【００８５】
輸送された正孔および電子は、発光層１６６中で再結合する。再結合の際、発せられるエネルギーにより、ＥＬによる発光が発生する。この発光は、順に正孔輸送層１６４、正孔注入層１６２、陽極１４、バリア膜１２、基板１０を通じて外部へと導出され、その発光を視認することができる。【００８６】
陰極１８にＡｌが用いられている場合などは、陰極層１８と電子輸送層１６８との界面が反射面となり、この界面で反射され、陽極１４側へと進み、基板１０を透過して外部へと射出される。したがって、以上のような構成の有機ＥＬ素子をディスプレイなどに採用した場合、基板１０側が表示の観察面となる。【００８７】
例えば、有機ＥＬパネルで、フルカラーディスプレイを実現しようとする場合、例えば、ＲＧＢ各色を発光する有機ＥＬ素子を塗り分けにより製造する方式（塗り分け法）、白色発光の単色発光の有機ＥＬ素子とカラーフィルタを組み合わせた方式（カラーフィルタ法）、青色発光若しくは白色発光等の単色発光の有機ＥＬ素子と色変換層とを組み合わせた方式（色変換法）、単色の有機ＥＬ素子であって、有機発光層に電磁波を照射する等して複数発光を実現する方式（フォトブリーチング方式）などが挙げられるが特に限定されない。【００８８】
本実施形態の有機ＥＬ表示装置Ｐ１は、高品質なゲート絶縁膜５４を含む高性能な有機ＴＦＴにより、有機ＥＬ素子１００が駆動されるので、より高性能な有機ＥＬ表示装置を提供できる。【００８９】
本実施形態のゲート絶縁膜を用いて高性能な有機ＴＦＴを作製することができる。したがって、高性能な有機ＴＦＴを備えた有機ＥＬ表示装置を提供することができる。ここでフォトリソグラフィーやエッチング、熱処理といったプロセスに対して耐溶剤性が高いポリマーから混在ポリマーとすればゲート絶縁膜、有機ＴＦＴ、有機ＥＬ表示装置を提供することにさらに好適である。【００９０】
上記実施形態では、有機ＥＬ素子を備える有機ＥＬ表示装置およびこれに用いられる有機ＴＦＴを示したが、これに限られることなく、有機ＥＬ素子以外を駆動する有機トランジスタであっても本実施形態は適用できる。すなわち、上記実施形態において、有機ＥＬ素子を他の有機トランジスタによって駆動される駆動素子に置き換えてもよく、有機ＥＬ素子などの駆動素子を省略して有機トランジスタ単独としてもよい。このような有機トランジスタは、ディスプレイ一般、例えば、液晶ディスプレイ、電気泳動型ディスプレイ、電子ペーパー、トナーディスプレイなどに適用できる。【００９１】
「有機ＥＬ表示装置の製造方法」
図２に示される有機ＥＬ表示装置Ｐ１の製造方法を説明する。基板１０上にバリア膜１２を形成し、バリア膜１２上に有機ＥＬ素子１００および有機ＴＦＴ５０を作製する。有機ＴＦＴ５０のドレイン電極６０と有機ＥＬ素子１００の陽極１４とは電気的に導通するように、接触させて作製する。次に、有機ＥＬ素子１００、有機ＴＦＴ５０の表面を覆うように保護膜２０を形成して有機ＥＬ表示装置Ｐ１を製造する。【００９２】
「ゲート絶縁膜の形成方法」
有機ＴＦＴ５０のゲート絶縁膜５４の製造方法について一例を述べる。【００９３】
（混在ポリマーの作製）
混在ポリマーは既成のものを用いてもよいが、作製してもよい。混在ポリマーの製造方法は、特に限定されるものではないが、例えば、水酸基を有するポリマーをアクリロニトリルによるシアノエチル化反応（マイケル（Ｍｉｃｈａｅｌ）付加反応など）により作製することができる。ここで付加するアクリルニトリルの量は、水酸基を有するポリマーの水酸基全てがシアノエチル化されないように量を制限する。【００９４】
一例として混在ポリマーは下記化学式（４）、（５）で示される。化学式（４）で示される混在ポリマーは、上記化学式（１）で示されるポリビニルアルコールの水酸基がシアノエチル基で置換された混在ポリマーである。化学式（５）で示される混在ポリマーは、上記化学式（２）で示されるポリビニルフェノールがシアノエチル基で置換された混在ポリマーである。【００９５】
【化４】
0004914828.tif 000005
【００９６】
【化５】
0004914828.tif 000006
（ゲート絶縁膜の作製）
上記化学式（４）、（５）などで示される混在ポリマー、上記化学式（３）などで示されるメラミン誘導体を液化させ、混合攪拌して、これらを含む混合物たる塗布液を作製する。混在ポリマー、メラミン誘導体の液化方法は混在ポリマーとメラミン誘導体の混合物自体を液化させる方法（無溶剤タイプの塗布液）、混合物とは別に混合物を溶かす溶媒を用いる方法が挙げられる。【００９７】
溶媒は、適宜選択して用いればよく特に限定されるものではないが、例えば、アセトン、ＤＭＦ（Ｎ，Ｎ−ジメチルホルムアミド）、アセトニトリルなどが用いられる。【００９８】
水系塗布液の溶媒としては、水やアルコール等の水溶性有機溶剤を用いることができる。水としては、通常の工業用水を使用することができる。また、水とアルコール等からなる水溶性有機溶剤として、水のほかにメタノール、エタノール、イソプロピルアルコール、Ｎ−プロピルアルコール等の低級アルコール、グリコール類およびそのエステル類等を使用して調整することができる。なお、該低級アルコール、グリコール類およびそのエステル類等は、５〜２０重量％位の割合で含有していることが望ましい。なお、これら低級アルコール、グリコール類およびそのエステル類等の溶剤は、インキの流動性改良、被印刷体である基材シートへの濡れの向上、乾燥性の調整等の目的で使用されるものであり、その目的に応じてその種類、使用量等が決定されるものである。【００９９】
溶剤系塗布液の溶媒としては、特に限定されるものではないが、例えば、トルエン、キシレン、酢酸エチル、酢酸ブチル、メチルエチルケトン、メチルイソブチルケトン、エチレングリコールモノメチルエーテル、エチレングリコールモノエチルエーテル等の非水溶性有機溶剤、またはこれらの混合溶剤等が用いられる。【０１００】
図６に示されるように、このようにして作製した塗布液３２をゲート電極表面およびゲート電極が形成された基板１０上、バリア膜１２表面に塗布する。【０１０１】
塗布液の塗布方式としては、適宜選択して用いればよく特に限定されるものではないが、インクジェット、グラビアコート、グラビアリバースコート、コンマコート、ダイコート、リップコート、キャストコート、ロールコート、エアーナイフコート、メイヤーバーコート、押し出しコート、オフセット、紫外線硬化オフセット、フレキソ、孔版、シルク、カーテンフローコート、ワイヤーバーコート、リバースコート、グラビアコート、キスコート、ブレードコート、スムーズコート、スプレーコート、かけ流しコート、刷毛塗り等の各種印刷方式が適用できる。【０１０２】
次に、図７に示されるように、ゲート絶縁膜５４を形成する所望の箇所３４を加熱する。この加熱により、混在ポリマーと、メラミン誘導体との架橋反応が進行する。この架橋反応により、混在ポリマーとメラミン誘導体との三次元架橋構造が形成され、硬化する。このようにして、加熱によりゲート絶縁膜５４を形成する所望の箇所３４を熱硬化させる。【０１０３】
熱硬化後、図８に示されるようにゲート絶縁膜５４を形成する所望の箇所３４を熱硬化後、酸素リアクティブイオンエッチングなどエッチング工程によって塗布液の部分を溶剤で洗い流すなどして除去し、固化して洗い流されなかった箇所３４がゲート絶縁膜５４となり、ゲート絶縁膜５４が形成される。【０１０４】
エッチング用の溶剤としては適宜選択して用いればよい。シリコーンラダーポリマーに対して良溶媒である芳香族系有機溶剤（アニソール、トルエン等）、アルコール系有機溶剤（ブタノール等）、エステル系有機溶剤（酢酸ブチル等）、エーテル系有機溶剤（テトラヒドロフラン等）、及び、ケトン系有機溶剤（メチルイソブチルケトン等）などが挙げられる。具体例を挙げれば、芳香族系有機溶剤としては、ベラトール、トルエン、及び、フェネトールなどがあり、その他の材料として、ジエチレングリコールモノメチルエーテル、ジエチレングリコールモノエチルエーテル、ジエチレングリコールモノブチルエーテル、ジエチレングリコールジメチルエーテル、テトラリン、メチルイソブチルケトン、ジメチルアセトアミド、Ｎ−メチル−２−ピロリドン、及び、ジメチルホルムアミドなども挙げられる。【０１０５】
このゲート絶縁膜５４を形成した後、フォトリソグラフィーなどによって有機半導体層５６、ソース電極５８、ドレイン電極６０を形成し有機ＴＦＴ５０が形成される。【０１０６】
本実施形態におけるゲート絶縁膜は、水酸基を有するポリマーについて、水酸基の一部を部分的にシアノエチル基とすることや、シアノエチル基を有するポリマーについて、シアノエチル基の一部を部分的に水酸基とするなどして、シアノエチル基と水酸基が混在した混在ポリマーとメラミン誘導体とを含む混合物を熱硬化し、架橋した膜を用いているので、相溶性がよく、高比誘電率のゲート絶縁膜を提供できる。【０１０７】
本実施形態のゲート絶縁膜を用いて高性能な有機ＴＦＴを作製することができる。したがって、高性能な有機ＴＦＴを備えた有機ＥＬ表示装置を提供することができる。ここでフォトリソグラフィーやエッチング、熱処理といったプロセスに対して耐溶剤性が高いポリマーから混在ポリマーとすればゲート絶縁膜、有機ＴＦＴ、有機ＥＬ表示装置、ディスプレイを提供することにさらに好適である。
【図１】
0004914828.tif 000008
【図２】
0004914828.tif 000009
【図３】
0004914828.tif 000010
【図４】
0004914828.tif 000011
【図５】
0004914828.tif 000012
【図６】
0004914828.tif 000013
【図７】
0004914828.tif 000014
【図８】
0004914828.tif 000015